Чугун
CAST IRON

Изобретение относится к области черной металлургии, в частности к составам чугуна, который может быть использован в машиностроении.
Известен чугун следующего состава, мас.%: углерод 3,3-3,8; кремний 2,4-4,0; марганец 0,45-1,0; хром 0,05-0,4; медь 0,7-1,2; магний 0,01-0,04; РЗМ 0,002-0,06; кальций 0,006-0,05; железо остальное [1].
Задача изобретения состоит в повышении прочности чугуна.
Технический результат достигается тем, что чугун, включающий углерод, кремний, марганец, хром, медь, магний, железо, отличается тем, что дополнительно содержит вольфрам и ванадий при следующем соотношении компонентов, мас.%: углерод 3,3-3,8; кремний 2,4-4,0; марганец 0,4-0,8; хром 0,1-0,2; медь 1,6-2,2; магний 0,002-0,004; вольфрам 0,5-1,0; ванадий 0,4-0,6; железо остальное.
В таблице приведены составы чугуна.
В составе чугуна компоненты проявляют себя следующим образом. Хром, медь, вольфрам, ванадий увеличивают прочности и твердость чугуна. Вольфрам и ванадий препятствуют возникновению трещин в изделиях при механических нагрузках. Магний раскисляет сплав.
Чугун выплавляют в электропечах и отливают в горячие (400-450°C) металлические формы, обмазанные огнеупорной глиной. Для снятия внутренних напряжений отливки отжигают при температуре 550°C.
Источники информации
1. SU 859473, С22С 37/06, 1981.